(57)【要約】【課題】表面平滑性、繊維支持性を維持しつつも、従来の問題であった脱水性、通気性、耐摩耗性を向上させる工業用二層織物を提供することを目的とする。【解決手段】二層織物において、第１上面側経糸が織物組織上本来通るべき一部の上面側緯糸の上側を通らない補完部分を有し、当該補完部分において隣接配置する経糸接結糸が該上面側緯糸の上を通り、上面側表面に第２上面側経糸と同じ経糸１本分の組織を形成し、下面側層では隣接配置する複数本の下面側経糸と経糸接結糸が、協働して下面側緯糸の下側に経糸２本分に相当する２の並列配置するナックルを形成し、該ナックルは下面側緯糸１本交互に下面側に現れ、経糸２本分が密着した畝織組織群を形成し該畝織組織群間に経糸１本以上の間隔を設け下面側層には畝織組織群間に縦方向に伸びる縦溝が形成された工業用二層織物である。【選択図】図３
2008138309.tif 000002
【特許請求の範囲】
【請求項１】
上面側経糸と上面側緯糸からなる上面側層と、下面側経糸と下面側緯糸からなる下面側層を、上下層を接結する経糸接結糸で織り合わせてなる二層織物において、前記上面側経糸は組織の異なる第１上面側経糸と第２上面側経糸からなり、第１上面側経糸が織物組織上本来通るべき一部の上面側緯糸の上側を通らない補完部分を有し、当該補完部分において隣接配置する経糸接結糸が該上面側緯糸の上を通り、上面側表面に第２上面側経糸と同じ経糸１本分の組織を形成し、下面側層では隣接配置する複数本の下面側経糸と経糸接結糸が、協働して下面側緯糸の下側に経糸２本分または３本分に相当する２または３の並列配置するナックルを形成し、該並列配置する２または３のナックルは、下面側緯糸１本交互に下面側表面に現れ、かつ経糸２本分または３本分が密着した畝織組織群を形成することにより該畝織組織群間に経糸１本以上の間隔を設け、下面側緯糸は１つの畝織組織群の上、１つの畝織組織群の下を交互に通る組織であり、下面側層には畝織組織群と畝織組織群の間に縦方向に伸びる縦溝が形成されたことを特徴とする工業用二層織物。
【請求項２】
請求項１に記載の下面側経糸と経糸接結糸により形成された畝織組織群の他に、隣接する２本または３本の下面側経糸が揃って下面側緯糸１本交互に上下する平織組織を形成した直進畝織組織群（＊直進畝織組織群は仮名称）があり、完全組織内に直進畝織組織群と畝織組織群を混在配置し、群と群の間に縦溝が形成されたことを特徴とする工業用二層織物。
【請求項３】
前記畝織組織群を形成する経糸が、下面側緯糸と織り合わされる１本の第１下面側経糸と、１または２本の第２下面側経糸と、１本の経糸接結糸であり、第１下面側経糸と第２下面側経糸は異なる組織であって、第１下面側経糸は織物組織上本来通るべき一部の下面側緯糸の下側を通らず、隣接配置する経糸接結糸が該下面側緯糸の下側を通ることで、下面側表面に第２下面側経糸と同じ経糸１本分の平織組織を形成することを特徴とする請求項１または２に記載の縦溝が形成された工業用二層織物。
【請求項４】
前記畝織組織群を形成する経糸が、下面側緯糸と織り合わされる１または２本の第２下面側経糸と、２本の経糸接結糸であり、隣接配置する２本の経糸接結糸が異なる下面側緯糸の下側を通ることで下面側表面に第２下面側経糸と同じ経糸１本分の平織組織を形成することを特徴とする請求項１または２に記載の縦溝が形成された工業用二層織物。
【請求項５】
前記畝織組織群を形成する経糸が、１本の下面側経糸と、２本の経糸接結糸であり、該下面側経糸と該経糸接結糸によって下面側緯糸の下側に並列配置する２つのナックルを形成する組織であって、下面側経糸は１本の下面側緯糸の上下を交互に通る平織組織を形成する組織であり、その両側には経糸接結糸が隣接配置し、下面側経糸のナックルの一部では、下面側経糸の下面側ナックルとその左側に配置した経糸接結糸が２つの並列するナックルを形成しており、下面側経糸の他のナックル部では、右側に配置した経糸接結糸が下面側経糸のナックルと２つの並列するナックルを形成することを特徴とする請求項１または２に記載の縦溝が形成された工業用二層織物。
【請求項６】
前記畝織組織群を形成する経糸が、下面側緯糸と織り合わされる２本の下面側経糸と、２本の経糸接結糸であり、該下面側経糸と該経糸接結糸によって下面側緯糸の下側に並列配置する３つのナックルを形成する組織であって、２本の下面側経糸は同じ下面側緯糸の上下を交互に通る平織組織を形成し、下面側経糸のナックルの一部では２本の下面側経糸の下面側ナックルと、１本の経糸接結糸により形成された３つのナックルが並列配置し、下面側経糸のその他のナックル部では、下面側経糸の下面側ナックルと、もう一方の経糸接結糸により形成された３つのナックルが並列配置していることを特徴とする請求項１または２に記載の縦溝が形成された工業用二層織物。
【請求項７】
前記畝織組織群を形成する経糸接結糸が、群の端に配置されていることを特徴とする請求項１ないし６のいずれか１項に記載された縦溝が形成された工業用二層織物。
【発明の詳細な説明】
【技術分野】
【０００１】
本発明は、縦溝が形成された工業用二層織物に関し、特に経糸の本数を減らすことなく下面側層に縦溝が形成された表面平滑性、繊維支持性、通気性、脱水性、耐摩耗性に優れた工業用二層織物に関する。
【背景技術】
【０００２】
従来から工業用織物としては経糸、緯糸で製織した織物が広く使用されており、例えば抄紙用織物や搬送用ベルト、ろ布等があり、用途や使用環境に適した織物特性が要求されている。特に織物の網目を利用して原料の脱水等を行う製紙工程で使用される抄紙用織物での要求は厳しく、紙に織物のワイヤーマークが転写しにくい表面平滑性に優れた織物、また原料に含まれる余分な水分を十分脱水するための脱水性、過酷な環境下においても好適に使用できる程度の剛性、耐摩耗性を持ち合わせたもの、そして良好な紙を製造するために必要な条件を長期間持続することのできる織物が要求されている。その他にも繊維支持性、製紙の歩留まりの向上、寸法安定性、走行安定性等が要求されている。さらに近年では抄紙マシンが高速化しているため、それに伴い抄紙用織物への要求も一段と厳しいものとなっている。
このように工業用織物の中でも最も要求が厳しい抄紙用織物について説明すればほとんどの工業用織物の要求とその解決について理解できるので、以下抄紙用織物を代表して本発明を説明する。
【０００３】
近年では表面性、繊維支持性、剛性、耐摩耗性を持ち合わせた二層構造の織物が広く使用されており、中でも上下層を経糸接結糸で織り合わせた二層織物の開発が進んでいる。例えば、特許文献１には経糸接結糸を用いた二層織物が開示されている。経糸接結糸は上下層を織り合わせる機能の他に、上面側緯糸と織り合わされて上面側層組織の一部を形成するものであり、近接する経糸接結糸が組になって上面側表面に経糸１本分の組織を形成する。そのため、表面組織を崩すことなく上下層をしっかりと織り合わせることができる。
【０００４】
製紙用織物としては、特に上面側表面の表面平滑性、繊維支持性が求められているため、上面側表面の線径を小さく、糸の配置密度を高くすることで緻密な表面を形成するのである。しかし、緻密な表面とすることで、原料等を脱水するためのろ水性、通気性が阻害されてしまう傾向にある。
そこで、二層織物の下面側緯糸配置本数を上面側緯糸よりも少なくし、下面側層にろ水空間を設けるという技術が活用されてきた。特許文献１の図１等の実施例も同じコンセプトであり、上面側緯糸と下面側緯糸の配置本数比率は２：１で、下面側緯糸の方が少ない。このように、上面側表面は緻密でありながらろ水性、通気性に優れた織物とする方法がとられてきた。しかし、この横方向に延びるろ水空間は、織物走行方向と直交する方向にできた脱水溝であるため、水の抜け道が遮られてしまい、ろ水性、通気性は十分ではなく、未だ問題を解決することはできていない。
【特許文献１】特開２００３−３４２８８９号公報
【発明の開示】
【発明が解決しようとする課題】
【０００５】
表面平滑性、繊維支持性を維持しつつも、従来の問題であった脱水性、通気性、耐摩耗性を向上させる工業用二層織物を提供することを目的とする。
【課題を解決するための手段】
【０００６】
本発明者は、製紙行程で必要とされる織物は、上面側層は緻密でありながら下面側層はろ水空間を有する粗い構造の二層織物が有効と考え、さらに、効率の良い脱水を行うために、従来から用いられているマシン横断方向（横方向）に伸びる脱水溝の他に、マシン走行方向（縦方向）に伸びる脱水溝を形成する組織とすることで、ろ水性、通気性が必要とされる様々な工業分野に適する織物の開発をするに至った。
本発明は、上記課題を解決するため以下の構成を採用した。
（１）上面側経糸と上面側緯糸からなる上面側層と、下面側経糸と下面側緯糸からなる下面側層を、上下層を接結する経糸接結糸で織り合わせてなる二層織物において、前記上面側経糸は組織の異なる第１上面側経糸と第２上面側経糸からなり、第１上面側経糸が織物組織上本来通るべき一部の上面側緯糸の上側を通らない補完部分を有し、当該補完部分において隣接配置する経糸接結糸が該上面側緯糸の上を通り、上面側表面に第２上面側経糸と同じ経糸１本分の組織を形成し、下面側層では隣接配置する複数本の下面側経糸と経糸接結糸が、協働して下面側緯糸の下側に経糸２本分または３本分に相当する２または３の並列配置するナックルを形成し、該並列配置する２または３のナックルは、下面側緯糸１本交互に下面側表面に現れ、かつ経糸２本分または３本分が密着した畝織組織群を形成することにより該畝織組織群間に経糸１本以上の間隔を設け、下面側緯糸は１つの畝織組織群の上、１つの畝織組織群の下を交互に通る組織であり、下面側層には畝織組織群と畝織組織群の間に縦方向に伸びる縦溝が形成された工業用二層織物である。
【０００７】
（２）上記（１）に記載の下面側経糸と経糸接結糸により形成された畝織組織群の他に、隣接する２本または３本の下面側経糸が揃って下面側緯糸１本交互に上下する平織組織を形成した直進畝織組織群（＊直進畝織組織群は仮名称）があり、完全組織内に直進畝織組織群と畝織組織群を混在配置し、群と群の間に縦溝が形成されたことを特徴とする工業用二層織物である。
（３）前記畝織組織群を形成する経糸が、下面側緯糸と織り合わされる１本の第１下面側経糸と、１または２本の第２下面側経糸と、１本の経糸接結糸であり、第１下面側経糸と第２下面側経糸は異なる組織であって、第１下面側経糸は織物組織上本来通るべき一部の下面側緯糸の下側を通らず、隣接配置する経糸接結糸が該下面側緯糸の下側を通ることで、下面側表面に第２下面側経糸と同じ経糸１本分の平織組織を形成することを特徴とする上記（１）または（２）に記載の縦溝が形成された工業用二層織物である。
（４）前記畝織組織群を形成する経糸が、下面側緯糸と織り合わされる１または２本の第２下面側経糸と、２本の経糸接結糸であり、隣接配置する２本の経糸接結糸が異なる下面側緯糸の下側を通ることで下面側表面に第２下面側経糸と同じ経糸１本分の平織組織を形成することを特徴とする上記（１）または（２）に記載の縦溝が形成された工業用二層織物である。
【０００８】
（５）前記畝織組織群を形成する経糸が、１本の下面側経糸と、２本の経糸接結糸であり、該下面側経糸と該経糸接結糸によって下面側緯糸の下側に並列配置する２つのナックルを形成する組織であって、下面側経糸は１本の下面側緯糸の上下を交互に通る平織組織を形成する組織であり、その両側には経糸接結糸が隣接配置し、下面側経糸のナックルの一部では、下面側経糸の下面側ナックルとその左側に配置した経糸接結糸が２つの並列するナックルを形成しており、下面側経糸の他のナックル部では、右側に配置した経糸接結糸が下面側経糸のナックルと２つの並列するナックルを形成することを特徴とする上記（１）または（２）に記載の縦溝が形成された工業用二層織物である。
【０００９】
（６）前記畝織組織群を形成する経糸が、下面側緯糸と織り合わされる２本の下面側経糸と、２本の経糸接結糸であり、該下面側経糸と該経糸接結糸によって下面側緯糸の下側に並列配置する３つのナックルを形成する組織であって、２本の下面側経糸は同じ下面側緯糸の上下を交互に通る平織組織を形成し、下面側経糸のナックルの一部では２本の下面側経糸の下面側ナックルと、１本の経糸接結糸により形成された３つのナックルが並列配置
し、下面側経糸のその他のナックル部では、下面側経糸の下面側ナックルと、もう一方の経糸接結糸により形成された３つのナックルが並列配置していることを特徴とする上記（１）または（２）に記載の縦溝が形成された工業用二層織物である。
（７）前記畝織組織群を形成する経糸接結糸が、畝織組織群の端に配置されていることを特徴とする上記（１）ないし（６）のいずれか１項に記載された縦溝が形成された工業用二層織物である。
【発明の効果】
【００１０】
本発明に係る工業用二層織物は、上面側層を密な構造とし、下面側層は経糸本数を減らすことなくマシン走行方向に伸びる縦溝が形成された経糸接結二層構造としたことで、表面平滑性、繊維支持性、脱水性、通気性、耐摩耗性に優れた織物とすることが可能となった。
【発明を実施するための最良の形態】
【００１１】
本発明の工業用二層織物の最大の特徴は下面側表面に縦方向に伸びる溝が形成されているところである。
工業用織物の中でも製紙用織物は、特に上面側層の表面性、繊維支持性が求められているため、上面側表面の線径を小さく、糸の配置密度を高くすることで緻密な表面としてきた。しかし、緻密な表面とすることで、原料等を脱水するためのろ水性、通気性が阻害されてしまう傾向にあるため、二層織物の下面側緯糸配置本数を上面側緯糸よりも少なくし、下面側層にろ水空間を設ける技術が活用されてきた。この方法により、経糸の仕掛けを変えることなく緯糸の打ち込みを操作するだけで上面側表面は緻密でありながらろ水性、通気性に優れた織物を提供できる。
【００１２】
しかし、この織物は使用時には織物の経糸が進行方向、そして緯糸が走行方向に対し直交方向であるため、下面側層に設けられたろ水空間も走行方向に対し直交方向に存在することとなり、十分な脱水を得られなかった。これは織物上で脱水された水の一部が下面側層に設けられたろ水空間に保水されるが、湿紙が織物と分離する際にろ水空間に保水された水が織物進行方向に沿った溝がないことから脱水されず、再び被脱水物へ戻ることになるからである。そこで本発明の発明者は織物進行方向に沿ったろ水空間を設けることで効率的な脱水ができると考えた。
【００１３】
下面側の縦方向に脱水溝を設ける手段としては、下面側経糸本数を減らす方法がある。しかし、織物自体が高張力下で使用されるため、経糸本数が減ると剛性の低下に繋がり伸びの発生や走行安定性の問題が生じてしまう。そこで、本発明の発明者は経糸本数を減らすことなく、織組織によって下面側表面に縦方向に伸びる脱水溝を設けるという本発明の構成に至った。
【００１４】
本発明の明細書内で使用されている用語について説明する。
完全組織とは織物組織を形成する最小の繰り返し単位であり、これが前後左右に繰り返されて織物が形成される。また、この織物は上面側層と下面側層から構成される二層構造であるため、形成される完全組織も上面側層と下面側層の組み合わせからなる。そして、上面側層のシャフト数とは完全組織を形成する上面側の経糸本数であり、下面側層のシャフト数とは完全組織を形成する下面側の経糸本数であり、織物全体のシャフト数は、完全組織を形成する経糸の合計本数を表すものである。
【００１５】
そして、ナックルとは経糸が１本（または２本）の緯糸の上、または下を通るところで緯糸に沿って屈曲している、織物表面に形成される織り合せ部をいい、それらの組み合わせによって組織が形成される。
そして、畝織組織群とは、複数の隣接する下面側経糸、経糸接結糸により下面側表面に
形成された２または３の並列配置するナックルが、下面側緯糸１本交互に現れることで、見かけ上、密着する２本または３本の経糸が揃って平織組織を形成している経糸の一群をいう。経糸接結糸は上面側層、下面側層の両方の一部を形成する糸であるため、表出すべきところで層内に潜り込まないように畝織組織群の両側に配置するとよい。
【００１６】
また、直進畝織組織群とは、隣接する２本または３本の下面側経糸が揃って同じ下面側緯糸の上下を交互に通る平織組織を形成する組織で、密着配置した経糸の一群をいう。
本発明では織物完全組織内に少なくとも畝織組織群が１つ配置されていればよく、それ以外を直進畝織組織群としてもよい。もちろん直進畝織組織群はなくても構わない。そして、群と群の間に縦溝が形成されるが、その際の「群と群」は「２つの畝織組織群」を意味する場合と、「畝織組織群と直進畝織組織群」を意味する場合がある。また、便宜上直進畝織組織群を単に畝織組織群として表現することもあるが、それは前述したように畝織組織群が完全組織内に少なくとも１つ存在すれば、他を直進畝織組織群に置き換えても構わないからである。
【００１７】
本発明の織物は、上面側経糸と上面側緯糸からなる上面側層と、下面側経糸と下面側緯糸からなる下面側層からなる二層構造の織物であり、上下層を経糸接結糸によって織り合わせている。上面側層では経糸接結糸がその一部を形成しており、下面側層でも経糸接結糸がその一部を形成している。経糸接結糸は少なくとも１本の上面側緯糸の上を通り、下面側に下がって１本の下面側緯糸の下側を通る組織であり、上面側経糸としての機能と下面側経糸としての機能、そして接結糸としての機能をも有する。また本発明の織物は上面側経糸と下面側経糸が１：１の割合で配置されており、下面側経糸の代わりに経糸接結糸を配置させるとよい。
【００１８】
上面側経糸には、第１上面側経糸と第２上面側経糸があり、それらは常に上面側緯糸と織り合わされている。第２上面側経糸は上面側の組織を崩すことなく連続的に上面側緯糸と織り合わされている組織であって、第１上面側経糸は基本的には第２上面側経糸と同組織を作ろうとしているが、その一部で本来通るべき上面側緯糸の上を通らず上面側緯糸と下面側緯糸の間を通る組織である。
また、補完部分とは、第１上面側経糸が、本来通るべき上面側緯糸の上を通らなかった部分を指し、またその部分では組織を崩さないように隣接する接結経糸が該上面側緯糸の上を通り、第１上面側経糸の欠けた組織を経糸接結糸が補完している。そのため第１上面側経糸と経糸接結糸を隣接配置するものである。それにより第１上面側経糸と経糸接結糸が協働して第２上面側経糸と同じ組織を上面側表面に形成する。
【００１９】
本発明の織物は、上面側経糸と上面側緯糸からなる上面側層と、下面側経糸と下面側緯糸からなる下面側層からなる二層構造の織物であり、上下層を経糸接結糸によって織り合わせている。上面側層では経糸接結糸がその一部を形成している。経糸接結糸は少なくとも１本の上面側緯糸の上を通り、下面側に下がって１本の下面側緯糸の下側を通る組織であり、上面側経糸としての機能と接結糸としての機能の両方を有する。
【００２０】
上面側層における「経糸１本分の組織」はどのような組織であっても構わなく、第２上面側経糸に合わせるように第１上面側経糸と経糸接結糸の組織を決定する。補完場所や下面側の接結位置等によって組織のバリエーションはいくつかあり、適宜選択できる。例えば、経糸接結糸の組織は上面側層では１本の上面側緯糸の上を通る組織や、２本の上面側緯糸の上を通る組織等があり、下面側では１本の下面側緯糸の下側を通る組織が挙げられる。
【００２１】
上面側表面組織としては、平織組織や、１本の上面側緯糸の上を通った後３本の上面側緯糸の下を通る１／３組織を順次シフトさせて構成した綾織や、ランダムにシフトさせた
朱子織、そして２本の上面側緯糸の上を通った後３本の上面側緯糸の下を通る２／３組織等があり、各糸の組織や配置を考慮して決定すればよい。
【００２２】
ここでは「第１上面側経糸と経糸接結糸によって形成される組織」を「経糸１本分の組織」に限定したが、それは第１上面側経糸と経糸接結糸が同じ上面側緯糸の上を通る部分のない組織であることを意味する。同じ上面側緯糸の上側を通る組織だと、その部分だけ経糸ナックルが並ぶので緯糸の引き込みが強くなり落ち込みが生じるため好ましくない。また１本で上面側表面組織を形成する第２上面側経糸と異なる組織となるため表面組織が崩れ好ましくない。
【００２３】
同様に、下面側層は複数本の下面側経糸と経糸接結糸から構成され、隣接配置する複数本の下面側経糸と経糸接結糸が、協働して下面側緯糸の下側に２または３の並列配置する経糸２本分または３本分に相当するナックルを形成し、該並列配置する２または３のナックルは、下面側緯糸１本交互に下面側表面に現れ、見かけ上密着する２本または３本の経糸が揃って平織組織を形成する畝織組織群を形成する。
下面側緯糸は下面側経糸と同等の機能を有する経糸接結糸、下面側経糸によって強固に織り合わされているため、剛性に優れ、下面側緯糸が表面に突出するため耐摩耗性も向上する。
【００２４】
下面側緯糸の組織は１つの畝織組織群の上、１つの畝織組織群の下を交互に通る組織である。そして、畝織組織群と畝織組織群の間には縦方向に伸びる縦溝が形成される。
ここでいう「下面側層では隣接配置する複数本の下面側経糸と経糸接結糸が、協働して下面側緯糸の下側に２または３の並列配置する経糸２本分または３本分に相当するナックルを形成し、該並列配置する２または３のナックルは、下面側緯糸１本交互に下面側表面に現れ、経糸２本分または３本分に相当する畝織組織群を形成する」とは、次の（１）〜（４）に示した４つの方法がある。
【００２５】
これらを詳細に説明すると、（１）は「（畝織組織群を形成する）隣接配置する複数本の下面側経糸と経糸接結糸」の内訳としては、下面側緯糸と織り合わされる１本の第１下面側経糸と、１または２本の第２下面側経糸と、１本の経糸接結糸からなり、第１下面側経糸と第２下面側経糸は異なる組織であって、第２下面側経糸は１本の下面側緯糸の上、下面側緯糸の下を１本交互に通る平織組織である。そして、第１下面側経糸は織物組織上本来通るべき一部の下面側緯糸の下側を通らず、隣接配置する経糸接結糸が該下面側緯糸の下側を通ることで、経糸１本分の平織組織を形成する。つまり、第１下面側経糸と経糸接結糸がそれぞれ異なる下面側緯糸の下側にナックルを形成し、これらが寄り合うことで見かけ上１本の経糸が形成する平織組織と同等の組織を形成する。
【００２６】
そして、第１下面側経糸と経糸接結糸のどちらかが、第２下面側経糸が通る下面側緯糸の下側を通る組織とすることで、該下面側緯糸の下側に並列するナックルが形成されることとなる。
例えば、第２下面側経糸が１本の場合、２つのナックルが並列配置する、経糸２本分の畝織組織群が形成される。そして、第２下面側経糸が２本の場合、３つのナックルが並列配置する、経糸３本分の畝織組織群が形成される。本発明において、畝織組織群は経糸２本分または３本分としたが、４本以上だと経糸が寄りにくくそれらが密着配置しにくいため好ましくない。
【００２７】
（２）は下面側緯糸と織り合わされる１または２本の下面側経糸と、２本の経糸接結糸からなり、隣接配置する２本の経糸接結糸が異なる下面側緯糸の下側を通り、密着して下面側表面に下面側経糸と同じ経糸１本分の平織組織を形成する。
下面側経糸は上記（１）と同様に１本の下面側緯糸の上、１本の下面側緯糸の下を交互
に通る平織組織である。
そして、２本の経糸接結糸のどちらかが、下面側経糸が通った下面側緯糸の下側を通り、下面側経糸のナックルに並列する経糸接結糸のナックルが形成されることとなる。
例えば、上記下面側経糸が１本だった場合には下面側経糸と経糸接結糸からなる２つのナックルが並列配置され、経糸２本分の畝織組織群が形成される。そして、下面側経糸が２本だった場合には３つのナックルが並列配置され、経糸３本分の畝織組織群が形成される。
【００２８】
（３）は１本の下面側経糸と、２本の経糸接結糸からなり、下面側経糸は１本の下面側緯糸の上下を交互に通る平織組織を形成する組織であって、その両側に経糸接結糸が隣接配置している。
そして、下面側経糸が形成するナックルの一部では、下面側経糸の左側に配置した経糸接結糸が、下面側経糸が形成するナックルに並列してナックルを形成し、それ以外の部分では下面側経糸の右側に配置した経糸接結糸が、下面側経糸が形成するナックルに並列してナックルを形成している。これにより、２つのナックルが並列配置した経糸２本分の畝織組織群が形成される。
【００２９】
（４）は（３）の方法に下面側緯糸と織り合わされる１本の下面側経糸を追加したものであり、下面側緯糸の下側に並列配置する３つのナックルを形成する組織である。（３）と同様に下面側経糸は下面側緯糸の上下を１本交互に通る平織組織を形成する組織である。
経糸の配置としては、特に限定されなく、例えば１本の下面側経糸の両側に経糸接結糸を配置し、どちらか一方の経糸接結糸の横にもう１本の下面側経糸を配置したものや、２本の下面側経糸を挟むように、両側に経糸接結糸を配置したもの、他には２本の経糸接結糸を挟むように、両側に下面側経糸を配置したものであってもよい。これら４本の経糸により３つのナックルが並列する、経糸３本分の畝織組織群を形成する。
【００３０】
１つの例として、１本の第１下面側経糸と経糸接結糸が交互に配置された４本からなる畝織組織群では、２本の下面側経糸は同じ組織で、同じ下面側緯糸の上下を通る平織組織であり、下面側経糸が形成するナックルの一部では、一方の経糸接結糸が下面側経糸が形成するナックルに並列し、その結果、３つの並列するナックルを形成する。そして、それ以外のナックルではもう一方の経糸接結糸が、下面側経糸が形成するナックルに並列し、その結果、３つのナックルを形成するものがある。
【００３１】
上記のような４つの方法により畝織組織群は形成される。また、それとは別に隣接する２本または３本の下面側経糸が揃って同じ下面側緯糸を１本交互に上下する平織組織を形成する直進畝織組織群があってもよい。これは、限られた経糸本数で経糸２本分または３本分の畝織組織群を形成する際の本数調整用、あるいは接結糸を減らすために配置するものである。
【００３２】
下面側緯糸の組織は１つの畝織組織群の上、１つの畝織組織群の下を交互に通る組織であるため、隣り合う畝織組織群は異なる下面側緯糸の下にナックルを形成している。つまり、１つの畝織組織群が１本の下面側緯糸の上、下を通る組織であった場合には、その両隣の畝織組織群は１本の下面側緯糸の下、上を通る組織となる。
【００３３】
１つの畝織組織群を構成する経糸は常に同じ下面側緯糸の上、下を通る組織のため、下面側緯糸との交点では緯糸と交絡し、且つ隣接する畝織組織群の下面側経糸とは逆に下面側緯糸の上に存在する組織のため、該下面側緯糸に高低差が生じ、畝織組織群の経糸はよりくっつき合おうとする。そして、隣の畝織組織群は逆の挙動を示す組織のため群と群の間は離れようとする。それにより、上面側層の上面側経糸は均一に整列配置しているが、
下面側層では経糸が密着している箇所（群）と離れている箇所（溝）が交互に現れた構造となる。下面側緯糸は１つの畝織組織群の上、下を交互に通る組織であるが、実質的には複数本の下面側経糸の上下を通る組織であるため、下面側表面には比較的長いクリンプが形成され耐摩耗性に優れた構造となる。また、下面側緯糸は連続配置する複数本の経糸によって下側から強力に織り合わされているため、下面側緯糸クリンプは外側に突出し耐摩耗体積が増える。これは、畝織組織群の端部に経糸接結糸が配置されている本発明の織物でより顕著となる。
織物を構成する経糸は１６シャフト、２０シャフト、２４シャフト等適宜選択でき、限定されない。
【００３４】
使用する構成糸の線径については、緻密で平滑な表面とするために上面側表面を構成する上面側緯糸、上面側経糸は比較的線径の小さいものである方が好ましい。経糸接結糸と上面側経糸は協働して上面側層組織を形成するためそれらの線径を同じとするとよい。
緯糸については、上面側層は緻密な表面とするために、上面側緯糸の線径を比較的小さく、そして下面側層はマシンやロール接触面側となる下面側表面は剛性や耐摩耗性が必要とされるため、下面側緯糸は比較的線径の大きいものである方が好ましい。また、上面側緯糸、下面側緯糸、経糸接結糸の線径を同じとしても、下面側経糸のみを大径としても、もちろん下面側経糸も同径であっても構わない。上面側緯糸と下面側緯糸の配置比率は１：１であってもよく、その他２：１や３：２、４：３等適宜選択できる。下面側緯糸本数を上面側緯糸本数より少なくすることで横溝も形成され、縦溝と組み合わせることで脱水性、ろ水性がより向上する。
【００３５】
本発明に使用される糸は用途によって選択すればよいが、例えば、モノフィラメントの他、マルチフィラメント、スパンヤーン、捲縮加工や嵩高加工等を施した一般的にテクスチャードヤーン、バルキーヤーン、ストレッチヤーンと称される加工糸、あるいはこれらを撚り合わせる等して組み合わせた糸が使用できる。また、糸の断面形状も円形だけでなく四角形状や星型等の短形状の糸や楕円形状、中空等の糸が使用できる。また、糸の材質としても、自由に選択でき、ポリエステル、ポリアミド、ポリフェニレンサルファイド、ポリフッ化ビニリデン、ポリプロ、アラミド、ポリエーテルエーテルケトン、ポリエチレンナフタレート、ポリテトラフルオロエチレン、綿、ウール、金属等が使用できる。もちろん、共重合体やこれらの材質に目的に応じてさまざまな物質をブレンドしたり含有させた糸を使用しても良い。
【００３６】
抄紙用ワイヤーとしては一般的には、上面側経糸、下面側経糸、経糸接結糸、上面側緯糸には剛性があり、寸法安定性に優れるポリエステルモノフィラメントを用いるのが好ましい。また、耐摩耗性が要求される下面側緯糸にはポリエステルモノフィラメントとポリアミドモノフィラメントを交互に配置する等、交織するのが剛性を確保しつつ耐摩耗性を向上できて好ましい。
【実施例】
【００３７】
発明の実施の形態を実施例にもとづき図面を参照して説明する。
図１〜９は本発明の実施例であり、図１０は従来例を示す。図１、４、６、８は意匠図であり、図２、５、７、９は経糸に沿った断面図で、図３、１０は緯糸に沿った断面図である。
【００３８】
意匠図とは織物組織の最小の繰り返し単位であって、この完全組織が上下左右につながって織物全体の組織が形成される。意匠図において、経糸はアラビア数字、例えば１、２、３・・・で示し、上面側経糸と下面側経糸からなる組と、上面側経糸と経糸接結糸からなる組の場合がある。緯糸はダッシュを付したアラビア数字、例えば１´、２´、３´・・・で示した。配置比率によって上面側緯糸と下面側緯糸が上下に配置されている場合と
、上面側緯糸のみの場合がある。
【００３９】
また、×印は上面側経糸が上面側緯糸の上側に位置していることを示し、□印は下面側経糸が下面側緯糸の下側に位置していることを示す。◆印は経糸接結糸が上面側緯糸の上側に位置してナックルを形成していることを示し、◇印はその経糸接結糸が下面側緯糸の下側に位置してナックルを形成していることを示す。
【００４０】
意匠図では糸が上下に正確に重なって配置されることになっているが、これは図面の都合上であって実際の織物ではずれて配置されていることがある。特に、下面側経糸は畝織組織群を形成しているため上面側経糸との重なりは大きくずれていることが多い。緯糸については配置比率から一部上面側緯糸の下に下面側緯糸が配置されていないところもある。
また、各図において畝織組織群をＡとし、直進畝織組織群をＢで示した。
【００４１】
（実施例１）
図１は本発明の実施例１の織物の意匠図である。実施例１は経糸２４本からなる２４シャフトの織物であり、２、８、１４、２０が経糸接結糸であり、下面側では第１下面側経糸と経糸接結糸が協働して経糸１本分の平織組織を形成することが特徴である。上面側緯糸と下面側緯糸の配置比率は２：１である。
【００４２】
上面側層は平織組織であり、異なる２本の上面側経糸と経糸接結糸により形成される。
例えば、経糸１は第２上面側経糸であり、１本の上面側緯糸の上、下を交互に通る平織組織を形成している。そして、経糸３は第１上面側経糸であり、平織組織の一部のナックルが形成されていない組織である。そして、経糸２は経糸接結糸であり、第１上面側経糸３が平織組織を形成するために織物組織上本来通るべきであったが通らなかった補完部分の上面側緯糸の上側を通る組織である。これにより、経糸接結糸２と第１上面側経糸３が協働して上面側表面に経糸１本分の平織組織を形成する。図２の経糸断面図では組み合わせがずれているが、実質的に経糸接結糸２と上面側経糸３は隣接配置しているため、これらが密着し合い経糸１本分の平織組織を形成している。
そして、第１上面側経糸と経糸接結糸により形成された平織組織、第２上面側経糸により形成された平織組織により、上面側表面に織物として均一な平織組織が形成される。
【００４３】
下面側層は下面側緯糸と織り合わされる第１下面側経糸と第２下面側経糸と経糸接結糸から構成されており、第１下面側経糸と経糸接結糸が協働して下面側表面に経糸１本分の平織組織を形成する組織である。第２下面側経糸は１本の下面側緯糸の上、下を交互に通る平織組織を形成している。
【００４４】
例えば、経糸４は第１下面側経糸であり、平織組織を形成するナックルの一部が形成されていない組織である。そして、経糸２は経糸接結糸であり、第１下面側経糸４が平織組織を形成するために織物組織上本来通るべきであったが、通らなかった下面側緯糸の下側を通る組織である。これらは隣接配置しているため、経糸接結糸２と第１下面側経糸４が協働して下面側表面に経糸１本分の平織組織を形成する。
経糸６は１本の下面側緯糸の上、下を交互に通る平織組織である。経糸接結糸２と第１下面側経糸４のいずれかは、下面側経糸６が通る下面側緯糸の下側を通ることで、これら２つのナックルが並列配置されることとなる。この並列配置する２つのナックルは、下面側緯糸１本交互に下面側表面に現れ、経糸２本分が密着した畝織組織群となる。
【００４５】
図１、２、３では畝織組織群はＡで示してあり、本実施例では経糸２〜６、８〜１２、１４〜１８、２０〜２４からなる４つの畝織組織群が存在する。そして、図３に示した通り畝織組織群では下面側経糸が密着配置しているため、畝織組織群と畝織組織群の間に縦
方向に伸びる溝（図中斜線部）が形成され、脱水性、通気性に優れた織物となる。これは、下面側表面に同じ経糸２本分の長さのクリンプを形成する、図１０の従来例の脱水溝の幅と比較しても明らかに広い縦溝が形成される。
また、下面側緯糸は畝織組織群を交互に上下する組織であり、図３の緯糸クリンプの方が図１０の緯糸クリンプよりもはるかに長く、耐摩耗性に優れた効果を奏する。
このようにして、上面側表面は緻密であるため、繊維支持性、表面平滑性に優れたものとなり、下面側表面は縦方向に沿った溝が形成されるため脱水性、ろ水性、通気性に優れ、且つ耐摩耗性にも優れた織物となる。
【００４６】
（実施例２）
図４は本発明の実施例２の織物の意匠図である。実施例２は経糸１６本からなる１６シャフトの織物であり、６、８、１４、１６が経糸接結糸であり、下面側では２本の経糸接結糸が協働して経糸１本分の平織組織を形成することが特徴である。上面側緯糸と下面側緯糸の配置比率は２：１である。
上面側層は平織組織であり、前実施例と同様に上面側表面に均一な平織組織が形成される。
下面側層は下面側緯糸と織り合わされる第２下面側経糸と経糸接結糸から構成されており、２本の経糸接結糸が協働して下面側表面に経糸１本分の平織組織を形成する組織である。
【００４７】
例えば、図４では下面側経糸２、４が平織組織を形成している。これらは下面側緯糸１´、５´、９´の下側でナックルを形成している。そして、経糸接結糸６と８のどちらか一方がそれらの下面側緯糸の下側でナックルを形成している。それにより、畝織組織群には３つの並列したナックルが形成されている。
このようにして、上面側表面は緻密であるため、繊維支持性、表面平滑性に優れたものとなり、下面側表面は縦方向に沿った溝が形成されるため脱水性、ろ水性、通気性に優れ、且つ耐摩耗性にも優れた織物となる。
【００４８】
（実施例３）
図６は本発明の実施例３の織物の意匠図である。実施例３は経糸２０本からなる２０シャフトの織物であり、６、１０、１６、２０が経糸接結糸であり、１本の下面側経糸とその両側に配置した経糸接結糸により経糸２本分の平織組織を形成することが特徴である。上面側緯糸と下面側緯糸の配置比率は２：１である。
上面側層は平織組織であり、前実施例と同様に上面側表面に均一な平織組織が形成される。
下面側層は下面側緯糸と織り合わされる下面側経糸と経糸接結糸から構成されており、１本の下面側経糸と２本の経糸接結糸が協働して下面側表面に経糸２本分の平織組織を形成する組織である。
【００４９】
例えば、図６では経糸８が下面側経糸で、経糸６、１０が経糸接結糸である。経糸８は平織組織を形成するものであり、下面側緯糸３´、７´、１１´、１５´、１９´、２３´の下側でナックルを形成している。そして、経糸接結糸６と１０のどちらか一方がそれらの下面側緯糸の下側でナックルを形成している。それにより、畝織組織群には２つの並列したナックルが形成されている。意匠図上では畝織組織群は蛇行しているが、実際の織物では真っ直ぐになろうとし、縦溝としては十分な機能を果たす。
【００５０】
また、経糸２と４、１２と１４は直進畝織組織群であり、これら２本の下面側経糸が揃って同じ下面側緯糸の上下を交互に通る平織組織を形成する組織である。これは群を構成する経糸の中に経糸接結糸が存在しない点が畝織組織群と異なる。しかし、畝織組織群と同様に経糸が密着配置しており、群と群の間に縦溝が形成される。
このようにして、上面側表面は緻密であるため、繊維支持性、表面平滑性に優れたものとなり、下面側表面は縦方向に沿った溝が形成されるため脱水性、ろ水性、通気性に優れ、且つ耐摩耗性にも優れた織物となる。
【００５１】
（実施例４）
図８は本発明の実施例４の織物の意匠図である。実施例４は経糸２４本からなる２４シャフトの織物であり、６、１２、１８、２４が経糸接結糸であり、２本の下面側経糸とその両側に配置した経糸接結糸により経糸３本分の平織組織を形成することが特徴である。上面側緯糸と下面側緯糸の配置比率は２：１である。
上面側層は平織組織であり、前実施例と同様に上面側表面に均一な平織組織が形成される。
下面側層は下面側緯糸と織り合わされる下面側経糸と経糸接結糸から構成されており、２本の下面側経糸と２本の経糸接結糸が協働して下面側表面に経糸３本分の平織組織を形成する組織である。
【００５２】
例えば、図８では経糸８、１０が第２下面側経糸で、経糸６、１２が経糸接結糸である。第２下面側経糸８、１０は平織組織を形成するものであり、下面側緯糸３´、７´、１１´、１５´、１９´、２３´の下側でナックルを形成している。そして、経糸接結糸６と１２のどちらか一方がそれらの下面側緯糸の下側でナックルを形成している。それにより、畝織組織群には３つの並列したナックルが形成される。意匠図上では畝織組織群は蛇行しているが、実際の織物では真っ直ぐなろうとし、縦溝としては十分な機能を果たす。
【００５３】
また、経糸２と４、１４と１６は直進畝織組織群であり、これら２本の下面側経糸が揃って同じ下面側緯糸の上下を交互に通る平織組織を形成する組織である。これは畝織組織群とは異なり、群を構成する経糸の中に経糸接結糸は存在しない。しかし、畝織組織群と同様に経糸が密着配置しており、群と群の間に縦溝が形成される。
このようにして、上面側表面は緻密であるため、繊維支持性、表面平滑性に優れたものとなり、下面側表面は縦方向に沿った溝が形成されるため脱水性、ろ水性、通気性に優れ、且つ耐摩耗性にも優れた織物となる。
【図面の簡単な説明】
【００５４】
【図１】本発明の実施例１の完全組織を示す意匠図である。
【図２】図１の経糸１−１２の断面図である。
【図３】図１の緯糸３´の断面図である。
【図４】本発明の実施例２の完全組織を示す意匠図である。
【図５】図４の経糸１−８の断面図である。
【図６】本発明の実施例３の完全組織を示す意匠図である。
【図７】図６の意匠図の経糸１−１０の断面図である。
【図８】本発明の実施例４の完全組織を示す意匠図である。
【図９】図８の意匠図の経糸１−１２の断面図である。
【図１０】従来例の織物の緯糸に沿った断面図である。
【符号の説明】
【００５５】
１、２、３・・・１２  上面側経糸、下面側経糸、経糸接結糸
１’、２’・・・２４’  上面側緯糸、下面側緯糸
【図１】
2008138309.tif 000003
【図２】
2008138309.tif 000004
【図６】
2008138309.tif 000005
【図８】
2008138309.tif 000006
【図１０】
2008138309.tif 000007
【図３】
2008138309.tif 000008
【図４】
2008138309.tif 000009
【図５】
2008138309.tif 000010
【図７】
2008138309.tif 000011
【図９】
2008138309.tif 000012